C 는 , 강의 중요 한 기본 성분 의 하나 이 다 . 특히 본 발명 에서 는 , C 는 , 어닐링 후 의 템퍼링 마르텐 사이트 와 퀀칭 마르텐 사이트 의 분 율 ( 면적 률 ) 및 , 잔류 오스테나이트 의 분 율 ( 면적 률 ) 에 영향 을 주 는 중요 한 원소 이 다 . 그리고 , 얻 어 지 는 강판 의 강도 등 의 기계 적 특성 은 , 이 템퍼링 마르텐 사이트 및 퀀칭 마르텐 사이트 의 분 율 ( 면적 률 ) , 경도 및 , 그 들 주위 에 도입 되 는 변형 에 따라 크 게 좌우 된다 . 또한 , 연성 은 , 잔류 오스테나이트 의 분 율 ( 면적 률 ) 에 따라 크 게 좌우 된다 . C 함유량 이 0 . 08 ％ 미만 에서 는 , 템퍼링 마르텐 사이트 의 경도 가 감소 하 여 , 소망 하 는 강도 의 확보 가 곤란 해진다 . 또한 , 잔류 오스테나이트 의 분 율 이 감소 하 여 , 강판 의 연성 이 저하 한다 . 또한 , 퀀칭 마르텐 사이트 와 템퍼링 마르텐 사이트 의 경도 비 를 제어 할 수 없 어 , YS 의 제 어성 의 지표 인 YR 을 소망 하 는 범위 로 제어 할 수 없 다 . 한편 , C 함유량 이 0 . 35 ％ 를 초과 하 면 , 퀀칭 마르텐 사이트 의 경도 가 증대 하 여 , YS 의 제 어성 의 지표 인 YR 가 감소 하 고 , 동시 에 , λ 가 감소 한다 . 따라서 , C 함유량 은 , 0 . 08 ％ 이상 0 . 35 ％ 이하 로 한다 . 바람직 하 게 는 0 . 12 ％ 이상 으로 한다 . 바람직 하 게 는 0 . 30 ％ 이하 로 한다 . 보다 바람직 하 게 는 0 . 15 ％ 이상 으로 한다 . 보다 바람직 하 게 는 0 . 26 ％ 이하 로 한다 . 더욱 바람직 하 게 는 0 . 16 ％ 이상 으로 한다 . 더욱 바람직 하 게 는 0 . 23 ％ 이하 로 한다 .